(57)【要約】【課題】トレッドの溝底の残留ひずみが抑制された空気入りタイヤ２を提供すること。【解決手段】予備成形により、ゴムを含んだローカバーを得る工程と、このローカバーをキャビティ面を有するモールドに投入する投入工程と、ローカバーの内側に配置されたブラダーに加圧媒体及び加熱媒体を充填することにより、このローカバーを加熱しつつ加圧する加硫工程とを経て製造される空気入りタイヤ２であって、上記ゴムが、上記キャビティ面に接する部位のゴムのうちの少なくともいずれかであり、その特性として備わった加硫時間が、未加硫状態における最長応力緩和時間と同じかそれより長いゴムが用いられている。このタイヤ２は、トレッド４、サイドウォール６、クリンチ７、ビード８、カーカス１０及びベルト１２、１４を備えている。【選択図】図１
2014218041.tif 000002
【特許請求の範囲】
【請求項１】
予備成形により、ゴムを含んだローカバーを得る工程と、
このローカバーを、キャビティ面を有するモールドに投入する投入工程と、
ローカバーの内側に配置されたブラダーに加圧媒体及び加熱媒体を充填することにより、このローカバーを加熱しつつ加圧する加硫工程とを含んでおり、
上記ゴムが、上記キャビティ面に接する部位のゴムのうちの少なくともいずれかであり、その特性として備わった加硫時間が、未加硫状態における最長応力緩和時間と同じかそれより長いゴムが用いられる、空気入りタイヤの加硫成形方法。
【請求項２】
予備成形前の上記ゴムに、ゴム加硫遅延剤が配合される請求項１に記載の空気入りタイヤの加硫成形方法。
【請求項３】
予備成形により、ゴムを含んだローカバーを得る工程と、
このローカバーを、キャビティ面を有するモールドに投入する投入工程と、
ローカバーの内側に配置されたブラダーに加圧媒体及び加熱媒体を充填することにより、このローカバーを加熱しつつ加圧する加硫工程とを経て製造される空気入りタイヤであって、
上記ゴムが、上記キャビティ面に接する部位のゴムのうちの少なくともいずれかであり、その特性として備わった加硫時間が、未加硫状態における最長応力緩和時間と同じかそれより長いゴムが用いられる、空気入りタイヤ。
【発明の詳細な説明】
【技術分野】
【０００１】
本発明は、空気入りタイヤ、及び、この空気入りタイヤの加硫成形方法に関する。
【背景技術】
【０００２】
例えば、乗用車用等の空気入りタイヤには、市場における損傷の形態として、その長期使用の末に、そのトレッドにＴＧＣ（トレッドグルーブクラック）の発生が見られることがある。ＴＧＣとは、タイヤトレッドの溝の底部にクラックが発生する現象をいう。
【０００３】
このＴＧＣと呼ばれるクラックは、タイヤの加硫成形時に溝底に生じた残留ひずみが一因である。このクラックは、残留ひずみが存在する溝底部が、タイヤの走行に伴い、繰り返しひずみによって疲労することにより発生する。ＴＧＣ（溝底クラック）は、紫外線、大気中の酸素、オゾン等によってトレッドの表面が劣化することにより、発生しやすくなる。ＴＧＣという損傷は、空気入りタイヤの耐久性に悪影響を及ぼす。
【０００４】
特開２００６−３３５２７８号公報には、トレッドの排水性を維持しつつトレッド主溝の変形の抑制をすることを目的としたトレッドパターンを有するタイヤが開示されている。しかし、トレッドパターン設計の自由度が著しく縮小（低下）するおそれがある。しかも、トレッドの溝底には、もともと残留ひずみが存在しているので、根本的は問題の解決手段とはなり得ていない。
【０００５】
特開２００７−２２３４８０号公報には、トレッドのグリップ性を悪化させることなく溝底のクラックを抑制をすることを目的として、トレッドゴムにブロック共重合体をブレンドしたタイヤが開示されている。しかし、溝底におけるクラックの発生は、溝底の残留ひずみに起因することなので、問題の根本的な解決手段とはなり得ていない。
【０００６】
溝底での耐クラック性能の向上に関しては、上記の他、特開２０１２−１２６３００号公報に開示された技術が知られている。
【先行技術文献】
【特許文献】
【０００７】
【特許文献１】特開２００６−３３５２７８号公報
【特許文献２】特開２００７−２２３４８０号公報
【特許文献２】特開２０１２−１２６３００号公報
【発明の概要】
【発明が解決しようとする課題】
【０００８】
本発明は、かかる現状に鑑みてなされたものであり、タイヤトレッドの溝底等の残留ひずみの発生が抑制される空気入りタイヤを提供すること、及び、このタイヤの加硫成形方法を提供することを目的としている。
【課題を解決するための手段】
【０００９】
本発明に係る空気入りタイヤの加硫成形方法は、
予備成形により、ゴムを含んだローカバーを得る工程と、
このローカバーを、キャビティ面を有するモールドに投入する投入工程と、
ローカバーの内側に配置されたブラダーに加圧媒体及び加熱媒体を充填することにより、このローカバーを加熱しつつ加圧する加硫工程とを含んでおり、
上記ゴムが、上記キャビティ面に接する部位のゴムのうちの少なくともいずれかであり、その特性として備わった加硫時間が、未加硫状態における最長応力緩和時間と同じかそれより長いゴムが用いられる。
上記ゴムとしては、トレッドゴム、サイドウォールゴム等が例示されうる。
【００１０】
好ましくは、予備成形前の上記ゴムに、ゴム加硫遅延剤が配合される。
【００１１】
本発明に係る空気入りタイヤは、
予備成形により、ゴムを含んだローカバーを得る工程と、
このローカバーを、キャビティ面を有するモールドに投入する投入工程と、
ローカバーの内側に配置されたブラダーに加圧媒体及び加熱媒体を充填することにより、このローカバーを加熱しつつ加圧する加硫工程とを経て製造される空気入りタイヤであって、
上記ゴムが、上記キャビティ面に接する部位のゴムのうちの少なくともいずれかであり、その特性として備わった加硫時間が、未加硫状態における最長応力緩和時間と同じかそれより長いゴムが用いられる。
【発明の効果】
【００１２】
本発明に係る空気入りタイヤ、及び、このタイヤの加硫成形方法によれば、タイヤトレッドの溝底等の残留ひずみの発生が抑制されうる。
【図面の簡単な説明】
【００１３】
【図１】図１は、本発明の一実施形態に係る加硫成形方法の実行により製造されたタイヤの一例を概略的に示す部分断面図である。
【図２】図２は、ゴムの応力緩和時間を見積もるための試験に用いられる治具及び試験片を示す概略図であり、図２（ａ）は試験片の組立前の斜視図、図２（ｂ）及び図２（ｃ）は、試験片の組み立て後の断面図である。
【図３】図３は、ゴムのカット口開き試験に用いられる試験片を示す概略図であり、図３（ａ）は試験片の斜視図であり、図３（ｂ）は図３（ａ）の試験片の平面図であり、図３（ｃ）は、図３（ｂ）のＩＩＩＣ−ＩＩＩＣ線に沿った断面図である。
【発明を実施するための形態】
【００１４】
以下、適宜図面が参照されつつ、好ましい実施形態に基づいて本発明が詳細に説明される。
【００１５】
図１には、本実施形態に係る加硫成形方法の実行により製造された空気入りタイヤ２が示されている。図１において、上下方向が半径方向であり、左右方向が軸方向であり、紙面に垂直な方向が周方向である。図１に示された空気入りタイヤ２は、一点鎖線ＣＬを中心としたほぼ左右対称の形状を呈する。この一点鎖線ＣＬは、タイヤ２の赤道面ＥＱを表す。図１には主要部材のみが示されている。このタイヤ２は、トレッド４、サイドウォール６、クリンチ７、ビード８、カーカス１０及びベルト１２、１４を備えている。このタイヤ２は、チューブレスタイプである。
【００１６】
トレッド４は、耐摩耗性に優れた架橋ゴムからなる。トレッド４は、半径方向外向きに凸な形状を呈している。トレッド４の外周面は、路面と接地するトレッド面１６を構成する。トレッド面１６には、溝１８が刻まれている。この溝１８により、トレッドパターンが形成されている。市場においては、タイヤ２の長期使用に伴う劣化のため、この溝１８の底部にクラック（ＴＧＣ）が発生することがある。
【００１７】
ビード８は、コア２０と、このコア２０から半径方向外向きに延びるエイペックス２２とを備えている。
【００１８】
カーカス１０はカーカスプライ２４からなる。カーカスプライ２４は、並列された図示しない多数のコードとトッピングゴムとからなる。カーカスプライ２４は、両側のビード８の間に架け渡されており、トレッド４及びサイドウォール６に沿っている。カーカスプライ２４は、コア２０の周りを、軸方向内側から外側に向かって折り返されている。
【００１９】
ベルト１２、１４は、カーカス１０の半径方向外側に積層されている。ベルト１２、１４は、カーカス１０を補強する。このタイヤ２では、ベルトは内層１２と外層１４とからなる二層構造を有している。ベルトは、二層構造には限定されず、一層でもよく、三層以上でもよい。
【００２０】
図示しないが、ベルト１２、１４を覆うバンドを備えてもよい。バンドによりベルト１２、１４が拘束され、ベルトのリフティングが抑制される。ベルト及びバンドは、補強層を構成する。ベルトのみから、補強層が構成されてもよい。バンドのみから、補強層が構成されてもよい。
【００２１】
このタイヤの製造方法には、
（１）トレッドゴム、サイドウォールゴム、ビード等、タイヤに必要な部材が準備される  準備工程、
（２）これらの部材が、図示しないフォーマーに供給される工程、
（３）フォーマーにおいて、これらの部材が組み合わされることにより、ローカバーが得  られる予備成形工程、
（４）ローカバーが図示しないモールドに投入される投入工程、
（５）図示しないブラダーに加熱媒体を充填し、ローカバーを加熱する加熱工程、
（６）ブラダーに加圧媒体をさらに充填し、ローカバーを加熱しつつ加圧する加圧工程、
（７）ブラダーから加熱媒体及び加圧媒体を排出する排出工程、及び、
（８）モールドから加硫されたタイヤが取り出される工程が含まれる。
上記加熱工程及び加圧工程を併せて加硫工程ともいう。
【００２２】
上記投入工程において、図示しないローカバーは、開かれた図示しないモールド内に投入される。この投入のとき、モールドは加熱されている。図示しないブラダーは、このモールドの内側に配置され、収縮している。ローカバーの投入後、モールドは閉じられ、次の加熱工程が開始される。
【００２３】
加熱工程において、ブラダーに加熱媒体が充填される。この加熱媒体には、通常、その温度が１８０℃から２００℃に調整されたスチームが用いられる。これにより、ローカバーの内側に位置するブラダーが昇温されるとともに膨張する。このブラダーが、ローカバーを押し広げて、モールドのキャビティ面に押圧する。ローカバーが加熱及び加圧され始める。この加圧及び加熱により、ローカバーは、流動しつつ、その表面からゴム組成物の架橋反応が進行していく。架橋反応の進行に伴い、ゴムの流動性が低下していく。
【００２４】
上記加圧工程では、ブラダーに加圧媒体が充填される。通常、この加圧媒体には、常温の窒素ガスが用いられる。この加圧媒体の充填により、ブラダーの内圧はさらに上昇する。ローカバーのキャビティ面への押圧力がさらに上昇する。加圧工程において、この圧力が所定時間保持される。上記押圧力により、ゴム内部には応力が発生している。この応力が緩和されないうちに加硫が完了してゴムが硬化すると、内部応力が残留し、残留ひずみが生じる。この残留ひずみに起因して、使用中のタイヤ２に、前述したＴＧＣが発生するおそれが生じる。以上の加熱、加圧の工程は一例である。加熱と加圧とが同時になされることもある。
【００２５】
上記所定時間の経過後、ブラダーから加熱媒体及び加圧媒体が排出される（排出工程）。ブラダーの内圧が十分に低下した後、モールドからタイヤが取り出される。ここでは、加熱工程において加熱が開始されてから、加圧工程での加圧が終了するまでの時間を「設定加硫時間」と呼ぶ。すなわち、「設定加硫時間」とは、タイヤ製造において、加硫工程が占めている時間の長さと言える。
【００２６】
［ゴムの加硫時間の測定試験］
ゴム組成物の特性としての、実際の加硫時間は、加熱及び加圧が開始されてから、架橋反応が終了するまでの時間である。具体的には、加硫時間は、ＪＩＳＫ６３００−２「未加硫ゴム−物理特性−振動式加硫試験機による加硫特性の求め方」の規定に基づいて求められたｔｃ(９５)以上、ｔｃ（ＭＡＸ）以下の時間とされる。ｔｃ(９５)とは、試験開始から、試験機によるトルク値がほぼ最大値の９５％となるまでの時間である。ｔｃ（ＭＡＸ）とは、試験開始から、試験機によるトルク値が最大となるまでの時間である。上記設定加硫時間は、この実際の加硫時間より長い時間とされる。この実際の加硫時間とは、ゴムの特性としての加硫時間であり、上記ＪＩＳＫ６３００−２に準拠して求められる加硫時間である。
【００２７】
前述したように、内部応力が緩和されないうちに加硫が完了してゴムが硬化すると、残留ひずみが生じうる。加硫によってゴムに生じうる残留ひずみは、加硫温度でのゴム固有の最長の応力緩和時間（以下、単に緩和時間ともいう）と密接な関係がある。この最長応力緩和時間（以下、単に最長緩和時間ともいう）は、ゴムの変形し易さ（流れやすさ）を示す指標となりうる。最長緩和時間の長いゴムほど変形しにくい（流れにくい）。この最長緩和時間は、ゴムの分子量に依存する。また、最長緩和時間はゴムの温度によって変化する。温度が高いほど緩和時間は短くなる。
【００２８】
本発明者は、上記のとおり、ゴムの特性としての加硫時間を、未加硫の原料ゴムの最長緩和時間より長くすれば、残留ひずみが抑制されることを見出した。また、トレッドの溝底の残留ひずみを抑制することによってＴＧＣを抑制しうると考えた。ゴムを、最長緩和時間より長い時間変形可能な状態（加硫未完了の状態）にさせることにより、ゴムは流れうる。すなわち、ゴムは、加硫完了時には既に、トレッドの溝のあらゆる部分に十分に流れ至っている。その結果、ゴムの加硫が完了する時点で、残留ひずみが生じにくい。
【００２９】
［最長緩和時間の見積もり試験］
未加硫状態のゴムの最長緩和時間は、例えば、概略的には以下の手順で見積もられる。
（１）試験片のゴムに所定（規定）のひずみが生じるように荷重を負荷し、これを維持する。
（２）所定の時間間隔で荷重を測定する。荷重は時間の経過に伴って低下していく（応力  が緩和していく）。
（３）試験開始から、荷重の低下が無くなった（変化率が所定値以下となった）時点の時  間の指数を最長緩和時間とする。
【００３０】
次に、応力緩和及びその時間の測定方法について、その一例が詳細に説明される。この例では、ＪＩＳＫ６２６３に規定された以下の手順により、ゴムの応力緩和状況が測定される。本例では、トレッドゴムと同一のサンプルゴムであって、その配合剤のうち加硫系（加硫剤、加硫促進剤）を含んでいない状態のゴムが、最長緩和時間見積もり用の試験片として用いられる。この試験片用のゴムは、バンバリーミキサーによって混練されたコンパウンドから抜き取られた一部である。まず、この一部が、二本ロールミルによって厚さ１ｍｍのシートに形成される。このシートが直径５０ｍｍの円板形に切り取られ、これが試験片３２とされる（図２）。
【００３１】
この試験片３２について、粘弾性測定装置（例えば、ＴＡインスツルメント社製）により、圧縮応力緩和測定が行われる。図２（ａ）に示されるように、圧縮用治具として、例えば、直径５０ｍｍの平行円板３４が用いられる。試験片３２の設定ひずみは１０％とされる。詳細には、厚さ１ｍｍのシート状試験片３２が、平行円板３４間に挟まれた状態でセットされる（図２（ｂ））。この試験片３２の厚さが０．９ｍｍになるように、平行円板３４に圧縮力が負荷される（図２（ｃ））。試験片３２の厚さを０．９ｍｍに維持した状態で、上記圧縮力の経時変化が測定される。試験温度は、例えば１５０℃及び１７０℃とされうる。当該ゴムの最長緩和時間τは、上記試験結果から、例えばＰｒｏｃｅｄｕｒｅＸ法を用いて算出される。なお、試験片に生じさせるひずみは、圧縮ひずみには限定されない。必要に応じて、引っ張り力を加えて引っ張りひずみを生じさせる場合があり、剪断力を負荷して剪断ひずみを生じさせる場合もある。
【００３２】
ＰｒｏｃｅｄｕｒｅＸ法では、最長緩和時間τの算出のために下記算式（１）及び算式（２）が用いられる。
Ｇ(ｔ) ＝ Ｇｏ・ｅｘｐ(−ｔ／τ)                                    （１）
ｌｎ(Ｇ(ｔ)) ＝ ｌｎＧｏ − ｔ／τ                                  （２）
ここで、τは上記試験片３２のサンプルゴムの最長緩和時間である。Ｇｏは、ひずみが生じた直後の試験片３２の弾性率（初期値）、ｔは、圧縮荷重の負荷開始からの経過時間、Ｇ(ｔ)は、荷重負荷後の測定時間ｔにおける試験片３２の弾性率である。上記Ｇ(ｔ)及びＧｏ（３）は測定結果から得られる。上記算式から、直線近似されたＧ(ｔ)の傾き１／τが得られる。最長緩和時間τは、このＧ(ｔ)の傾きの逆数から求めることができる。
【００３３】
本実施形態では、タイヤ２の製造時における、前述したゴムの特性としての実際の加硫時間（加熱開始から架橋反応が終了するまでの時間）が、トレッドゴムの最長緩和時間と同一、又は、それ以上と決定されている。この加硫時間が最長緩和時間より短いと、トレッドの溝の底部に残留ひずみが発生する可能性がある。かかる観点からは、加硫時間は、最長緩和時間の１．２倍以上であるのがより好ましく、１．６倍以上であるのが特に好ましい。すなわち、加硫時間は、最長緩和時間より長ければ長いほど好ましい。しかし、加硫工程の効率化の観点からは、加硫時間をあまり長くするのは好ましくない。すなわち、加硫時間は、最長緩和時間の３倍以下であるのが好ましい。
【００３４】
加硫時間を当該トレッドゴムの最長緩和時間以上にすることにより、成型時のブラダによるプレスにより、トレッドゴムを最長緩和時間より長い時間変形させうる。換言すれば、最長緩和時間より長い時間流れうるように、ゴムを加硫完了によって固定させない。同一の配合系及び最長緩和時間のゴムに対しては、加硫時間を長くすることにより、残留ひずみの発生を抑制することができる。
【００３５】
ゴムの加硫時間を長くするためには、例えば下記の方法が採用されうる。
（１）加硫促進剤の混合量を、従来より低減する。
（２）加硫剤（酸化亜鉛）の混合量を、従来より低減する。
（３）ゴム加硫遅延剤（例：東レファインケミカルのＮ−シクロへキシルチオフタルイミド）を用いる。
（４）ポリマー種を変更する。
（５）加硫温度を低くする。
もちろん、上記方法には限定されない。
【００３６】
［カット口開き試験］
最長緩和時間に対する加硫時間の長短により、ゴムに生じる残留ひずみがどの程度相違するのかを、以下の「カット口開き試験」によって確認することができる。異なる配合により、異なる加硫時間を有する複数個のサンプルゴムが用意される。サンプルゴムは試験片として用いられる。各サンプルゴムの加硫時間は、前述のＪＩＳＫ６３００−２の規定に基づいた試験により確認された。これらの複数のサンプルゴムは、全て同一分子量であり、前述した最長緩和時間の見積もり試験により、同一の最長緩和時間を示したものである。全てのサンプルゴムに浅い切り込みが形成される。この切り込みの開き量が比較評価される。開き量とは、切り込みが時間の経過とともに開いたときの寸法であり、切り込みの長さ方向に直角の方向の最大開き幅である。開き量が大きいほど、残留ひずみが大きいと判断される。
【００３７】
図３（ａ）に示されるように、カット口開き試験用の試験片３６は、直方体の上記サンプルゴム３８の一面に、金属板からなる裏当て材４０が貼着されたものである。サンプルゴム３８の、裏当て材４０と反対側の面には、タイヤのトレッド溝と同一の溝４２が形成されている。サンプルゴム３８への裏当て材４０の貼着、及び、上記溝４２の形成は、未加硫のサンプルゴム３８の加硫時に同時に行われる。
【００３８】
図３（ｂ）及び図３（ｃ）に示されるように、溝４２の底部には、前述した切り込み４４が形成される。この切り込み４４は、図３（ｂ）から明らかなように、その両端が閉じられたクローズドな切り込みである。この切り込み４４は、例えば、刃の厚さが１．０ｍｍから２．０ｍｍ程度のナイフ等の刃物によって形成されうる。この切り込み４４は、試験片３６の加硫が完了し、温度が常温まで低下してから形成される。これは、温度低下に伴い、サンプルゴム３８と裏当て材４０との線膨張係数の相違から、サンプルゴム３８に引っ張り応力が生じた状態で実施されるのが好ましいからである。この引っ張り応力により、切り込み４４の開きが明確に生じる。切り込みが形成された後、所定時間が経過してその開口が安定した後、切り込み４４の開き量が測定される。開き量が大きいほど、溝底の残留ひずみが大きいことを示している。開き量の比較により、耐残留ひずみ性能を評価することができる。開き量が０．１５ｍｍ未満のゴムが合格とされる。
【００３９】
以上説明された実施形態では、残留ひずみ抑制の対象として、トレッドゴムが例示されている。しかし、トレッドゴムには限定されない。例えば、必要に応じて、サイドウォールゴム、クリンチゴムにも適用可能である。すなわち、タイヤの加硫成形に際して、サイドウォールゴムの特性としての加硫時間を、その最長緩和時間以上にすることもできる。また、クリンチゴムの特性としての加硫時間を、その最長緩和時間以上にすることもできる。加硫成形に際して、設定加硫時間は、上記ゴムの特性としての加硫時間より長くされる。
【実施例】
【００４０】
以下、実施例によって本発明の効果が明らかにされるが、この実施例の記載に基づいて本発明が限定的に解釈されるべきではない。
【００４１】
後述する実施例１から５、並びに、比較例１及び２の試験片は、いずれも同一分子量のゴムであり、未加硫時において、最長緩和時間の測定値が同一温度において同一となっているものである。
【００４２】
［実施例１］
実施例１として、ゴム組成物を含む試験片が用意された。試験片とは、図３に示されるカット口開き試験用の試験片３６である。ゴム組成物は、タイヤのトレッド用のゴムである。ゴム部分３８の幅が４０ｍｍ、長さが６０ｍｍ、厚さが１５ｍｍである。裏当て材４０の材質がアルミ合金、幅が４０ｍｍ、長さが６０ｍｍ、厚さが４ｍｍである。ゴム部分３８に形成された溝４２の幅が８ｍｍ、深さが８ｍｍである。溝４２の底の切り込み４４の深さが２ｍｍ、長さが８ｍｍである。
【００４３】
上記ゴム組成物の配合は以下のとおりである。
（１）  ベースゴムであるブタジエンスチレンゴム、１００ｐｈｒ
（２）  ダイヤブラック（ＩＳＡＦ）、４７．８７ｐｈｒ
（３）  滑剤（ビーズステアリン酸つばき）、２ｐｈｒ
（４）  加硫剤（酸化亜鉛２種）、３ｐｈｒ
（５）  可塑剤（サントフレックス１３（登録商標））、１ｐｈｒ
（６）  老化防止剤（オゾエース０３５５）を１ｐｈｒ
（７）  加硫剤（２００メッシュ  ５％油入粉末硫黄）、１．６ｐｈｒ
（８）  加硫促進剤（ノクセラーＣＺ（登録商標））、１ｐｈｒ
（９）  加硫遅延剤（Ｎ−シクロへキシルチオフタルイミド）、０．２ｐｈｒ
このゴムについては、前述した各試験により、最長緩和時間及び加硫時間が確認されている。加硫温度は１５０℃である。それらの結果は表１に示されている。表１中の「加硫時間」は、前述した「ゴムの加硫時間の測定試験」において測定された値と同一である。設定加硫時間を、この実測の加硫時間と同一時間に設定した。この試験片に対し、カット口開き試験が行われた。その結果も表１に示されている。
【００４４】
［実施例２］
実施例２として、ゴム組成物を含む試験片が用意された。ゴム組成物の配合は、加硫遅延剤（Ｎ−シクロへキシルチオフタルイミド）が０．５ｐｈｒである以外は、実施例１のゴムと同一である。このゴムについても、前述した各試験により、最長緩和時間及び加硫時間が確認されている。加硫温度は１５０℃である。それらの結果は表１に示されている。この試験片に対し、カット口開き試験が行われた。その結果も表１に示されている。この試験片の、その他の構成及び試験要領は実施例１におけると同じである。
【００４５】
［比較例１］
比較例１として、ゴム組成物を含む試験片が用意された。ゴム組成物の配合は、加硫遅延剤（Ｎ−シクロへキシルチオフタルイミド）が含まれていないこと以外は、実施例１のゴムと同一である。このゴムについても、前述した各試験により、最長緩和時間及び加硫時間が確認されている。加硫温度は１５０℃である。それらの結果は表１に示されている。この試験片に対し、カット口開き試験が行われた。その結果も表１に示されている。この試験片の、その他の構成及び試験要領は実施例１におけると同じである。
【００４６】
［比較例２］
比較例２として、ゴム組成物を含む試験片が用意された。ゴム組成物の配合は、加硫遅延剤（Ｎ−シクロへキシルチオフタルイミド）が含まれていないこと以外は、実施例１のゴムと同一である。このゴムについても、前述した各試験により、最長緩和時間及び加硫時間が確認されている。加硫温度は１７０℃である。それらの結果は表１に示されている。この試験片に対し、カット口開き試験が行われた。その結果も表１に示されている。この試験片の、その他の構成及び試験要領は実施例１におけると同じである。
【００４７】
［実施例３］
実施例３として、ゴム組成物を含む試験片が用意された。ゴム組成物の配合、加硫遅延剤（Ｎ−シクロへキシルチオフタルイミド）が０．１ｐｈｒである以外は、実施例１のゴムと同一である。このゴムについても、前述した各試験により、最長緩和時間及び加硫時間が確認されている。加硫温度は１７０℃である。それらの結果は表１に示されている。この試験片に対し、カット口開き試験が行われた。その結果も表１に示されている。この試験片の、その他の構成及び試験要領は実施例１におけると同じである。
【００４８】
［実施例４］
実施例４として、ゴム組成物を含む試験片が用意された。ゴム組成物の配合は、加硫遅延剤（Ｎ−シクロへキシルチオフタルイミド）が０．２ｐｈｒである以外は、実施例１のゴムと同一である。このゴムについても、前述した各試験により、最長緩和時間及び加硫時間が確認されている。加硫温度は１７０℃である。それらの結果は表１に示されている。この試験片に対し、カット口開き試験が行われた。その結果も表１に示されている。この試験片の、その他の構成及び試験要領は実施例１におけると同じである。
【００４９】
［実施例５］
実施例５として、ゴム組成物を含む試験片が用意された。ゴム組成物の配合、加硫遅延剤（Ｎ−シクロへキシルチオフタルイミド）が０．５ｐｈｒである以外は、実施例１のゴムと同一である。このゴムについても、前述した各試験により、最長緩和時間及び加硫時間が確認されている。加硫温度は１７０℃である。それらの結果は表１に示されている。この試験片に対し、カット口開き試験が行われた。その結果も表１に示されている。この試験片の、その他の構成及び試験要領は実施例１におけると同じである。
【００５０】
【表１】
2014218041.tif 000003
【００５１】
［カット口開き試験結果の評価］
表１における実施例及び比較例の「カット口開き量」は、前述したカット口開き試験において測定された数値であり、単位はｍｍである。この測定値は小さいほど好ましい。表１では、各例のひずみ評価が、判定基準をカット口開き量０．１５ｍｍとして、○×で示されている。○印は、カット口開き量が０．１５ｍｍ以下のものであり、好ましい評価である。×印は、カット口開き量が０．１５ｍｍを超えたものであり、好ましくない。この評価結果から、本発明の優位性は明らかである。
【産業上の利用可能性】
【００５２】
本発明に係る空気入りタイヤの加硫成形方法は、特にタイヤのトレッドグルーブクラックに対する耐久性向上に好適である。
【符号の説明】
【００５３】
２・・・タイヤ
４・・・トレッド
６・・・サイドウォール
７・・・クリンチ
８・・・ビード
１０・・・カーカス
１２、１４・・・ベルト
１６・・・トレッド面
１８・・・溝
２０・・・コア
２２・・・エイペックス
２４・・・カーカスプライ
３２・・・（応力緩和時間試験の）試験片
３４・・・（応力緩和時間試験の）平行円板
３６・・・（カット口開き試験の）試験片
３８・・・サンプルゴム
４０・・・裏当て材
４２・・・（試験片の）溝
４４・・・（試験片の）切り込み
ＣＬ・・・（タイヤ断面の）中心線
ＥＱ・・・（タイヤの）赤道面
【図１】
2014218041.tif 000004
【図２】
2014218041.tif 000005
【図３】
2014218041.tif 000006